(57)【要約】【課題】  成形性に優れ、単層あるいは多層フィルム等に成形したときの保温性、透明性、耐衝撃性、さらには引き裂き強度にも優れた樹脂組成物およびその単層あるいは多層フィルムを提供すること。【解決手段】  ポリオレフィン系樹脂（Ａ）、ポリビニルアルコール系樹脂（Ｂ）および酸変性ポリオレフィン系樹脂（Ｃ）を含有してなり、かつポリオレフィン系樹脂（Ａ）とポリビニルアルコール系樹脂（Ｂ）の剪断速度１２２sec−１、２１０℃での溶融粘度比（ηa／ηｂ）が０．１〜１．２である樹脂組成物および該樹脂組成物を用いた単層あるいは多層フィルム。【特許請求の範囲】
【請求項１】
ポリオレフィン系樹脂（Ａ）、ポリビニルアルコール系樹脂またはその組成物（Ｂ）および変性ポリオレフィン系樹脂（Ｃ）を含有してなり、かつポリオレフィン系樹脂（Ａ）とポリビニルアルコール系樹脂またはその組成物（Ｂ）の剪断速度１２２sec−１、２１０℃での溶融粘度比（ηa／ηｂ）が０．１〜１．２であることを特徴とする樹脂組成物。
【請求項２】
ポリビニルアルコール系樹脂またはその組成物（Ｂ）の含有量がポリオレフィン系樹脂（Ａ）１００重量部に対して５〜１００重量部で、変性ポリオレフィン系樹脂（Ｃ）の含有量がポリオレフィン系樹脂（Ａ）及びポリビニルアルコール系樹脂またはその組成物（Ｂ）の合計量（Ａ＋Ｂ）１００重量部に対して、０．１〜５０重量部であることを特徴とする請求項１記載の樹脂組成物。
【請求項３】
ポリオレフィン系樹脂（Ａ）がポリエチレンまたは酢酸ビニル含有量が５〜３０重量％のエチレン-酢酸ビニル共重合体であることを特徴とする請求項１または２記載の樹脂組成物。
【請求項４】
ポリビニルアルコール系樹脂（Ｂ）のケン化度が８０モル％以上であることを特徴とする請求項１〜３いずれか記載の樹脂組成物。
【請求項５】
変性ポリオレフィン系樹脂（Ｃ）が、不飽和カルボン酸変性ポリオレフィン系樹脂あるいはナイロングラフト変性ポリオレフィン系樹脂であることを特徴とする請求項１〜４いずれか記載の樹脂組成物。
【請求項６】
ポリビニルアルコール系樹脂組成物（Ｂ）が無機フィラー（Ｄ）及び／又は可塑剤（Ｅ）を含有することを特徴とする請求項１〜５いずれか記載の樹脂組成物。
【請求項７】
予めポリオレフィン系樹脂（Ａ）を０〜６５重量％含有する（Ｂ）及び（Ｃ）、あるいは（Ａ）〜（Ｃ）を含有する組成物を得た後、さらにポリオレフィン系樹脂（Ａ）を配合してなることを特徴とする請求項１〜６いずれか記載の樹脂組成物。
【請求項８】
請求項１〜７いずれか記載の樹脂組成物を成形してなることを特徴とするフィルム。
【請求項９】
請求項１〜７いずれか記載の樹脂組成物を成形してなる層を少なくとも1層含むことを特徴とする多層フィルム。
【発明の詳細な説明】
【技術分野】
【０００１】
本発明は、ポリオレフィン系樹脂、ポリビニルアルコール系樹脂（組成物）及び変性ポリオレフィン系樹脂を含有してなる樹脂組成物及び該樹脂組成物を用いた単層あるいは多層フィルムに関し、さらに詳しくは、成形性に優れ、かつフィルムに成形したときの保温性、透明性及び引き裂き強度に優れる樹脂組成物及び該樹脂組成物を用いた単層あるいは多層フィルムに関する。
【背景技術】
【０００２】
従来より、農業用ハウス、トンネルハウス、マルチング用などの農業用フィルムとして、ポリ塩化ビニルフィルム、低密度ポリエチレンフィルム、エチレン−酢酸ビニル共重合体フィルムが主として使用されてきた。
【０００３】
このうちポリ塩化ビニルフィルムは、保温性および強靭性の点で優れているが、焼却性に難があること、長期間使用したときに可塑剤の表面への移行に伴う透明性の低下が著しいこと、他の２者に比しコストが高いという不利があり、また、低密度ポリエチレンフィルムは、コスト的には最も有利であり、焼却性も良好であるが、保温性が劣ること、帯電によるほこりの吸着に起因して透明性が低下することなどの不利があり、さらにエチレン−酢酸ビニル共重合体フィルムは、焼却性が良好で、コストおよび保温性の点では上記２者の中間にあるが、保温性はなお不足し、また帯電によるほこりの吸着に起因して透明性が低下するという不利があった。
【０００４】
これらの欠点を解決するために、ポリビニルアルコール系樹脂、ポリオレフィン系樹脂及びエチレン−ビニルエステル共重合体ケン化物からなる樹脂組成物を用いること（例えば、特許文献１参照。）やさらにはポリビニルアルコール系樹脂のエチレン変性であるエチレン−酢酸ビニル共重合体ケン化物を用いて、エチレン−酢酸ビニル共重合体、エチレン−酢酸ビニル共重合体ケン化物及び変性ポリオレフィン系樹脂からなる樹脂組成物を用いること（例えば、特許文献２参照。）が知られているが、本発明者の知見では、前者の樹脂組成物では、ポリオレフィン系樹脂に保温性を付与することはできるが、耐衝撃性等の機械的強度の向上は見られず、後者の樹脂組成物においても十分な保温性を確保するためにはエチレン−酢酸ビニル共重合体ケン化物を多量に添加する必要があり、その結果透明性が低下する恐れがあることが判明し、これらの欠点を解決すべく、ポリオレフィン系樹脂（Ａ）、ポリビニルアルコール系樹脂（Ｂ）および変性ポリオレフィン系樹脂（Ｃ）を含有してなる樹脂組成物を提案した（特許文献３参照。）。
【特許文献１】特開平３−２６７３６号公報
【特許文献２】特開平４−２１０５２９号公報
【特許文献３】特願２００３−３５８５７
【発明の開示】
【発明が解決しようとする課題】
【０００５】
しかしながら、その後の本発明者の検討では、上記の樹脂組成物をフィルムに成形して農業用フィルム等に供した場合には、ハウスを被覆する際に伸張力が加わったり、あるいはフィルム上に雨や雪等が降ってその自重により長期間伸張力が加わることも多く、かかるフィルムに対してはさらなる引き裂き強度が望まれることが判明した。
すなわち、本発明の目的とするところは、成形性に優れ、フィルム等に成形されたときの保温性、透明性に優れ、さらには引き裂き強度にも優れた樹脂組成物およびその用途を提供するものである。
【課題を解決するための手段】
【０００６】
そこで、本発明者は、かかる事情に鑑みて鋭意検討した結果、ポリオレフィン系樹脂（Ａ）、ポリビニルアルコール系樹脂またはその組成物（Ｂ）および変性ポリオレフィン系樹脂（Ｃ）を含有してなり、かつポリオレフィン系樹脂（Ａ）とポリビニルアルコール系樹脂またはその組成物（Ｂ）の剪断速度１２２sec−１、２１０℃での溶融粘度比（ηa／ηｂ）が０．１〜１．２である樹脂組成物が、上記の目的に合致することを見出して本発明を完成するに至った。
【０００７】
なお、かかる溶融粘度の測定にあたっては、例えば、東洋精機社製『Capiroguraf １B』を用いて、直径１．０ｍｍ、長さ１０ｍｍのダイで測定することができる。
【発明の効果】
【０００８】
本発明の樹脂組成物は、成形性に優れ、フィルム等に成形されたときの保温性、透明性に優れ、さらには引き裂き強度にも優れており、該樹脂組成物の成形フィルムは、単層は勿論のこと、積層フィルムとしても有用で、農業用フィルム、液状加工食品やスープの食品包装、壁紙、防水シート、建築・土木用シート等の用途に用いることができる。
【発明を実施するための最良の形態】
【０００９】
以下、本発明について詳述する。
本発明の樹脂組成物に用いられるポリオレフィン系樹脂（Ａ）は、直鎖状低密度ポリエチレン、低密度ポリエチレン、超低密度ポリエチレン、中密度ポリエチレン、高密度ポリエチレン、エチレン−酢酸ビニル共重合体、アイオノマー、エチレン−プロピレン（ブロック又はランダム）共重合体、エチレン−アクリル酸共重合体、エチレン−アクリル酸エステル共重合体、エチレン−メタクリル酸共重合体、エチレン−メタクリル酸エステル共重合体、ポリプロピレン、プロピレン−α−オレフィン（炭素数４〜２０のα−オレフィン）共重合体、ポリブテン、ポリペンテン、ポリメチルペンテン等のオレフィンの単独又は共重合体等を挙げることができ、好適には直鎖状低密度ポリエチレン、低密度ポリエチレン、エチレン−プロピレン（ブロック又はランダム）共重合体、ポリプロピレン、エチレン−酢酸ビニル共重合体（中でも特に酢酸ビニル含有量が５〜３０重量％のものが好ましい）が用いられる。
【００１０】
本発明に用いられるポリビニルアルコール系樹脂（Ｂ）としては、特に限定されず、公知の方法で製造することができる。
すなわち、ビニルエステル系化合物を重合して得られたビニルエステル系重合体をケン化して得られるものである。
【００１１】
かかるビニルエステル系化合物としては、ギ酸ビニル、酢酸ビニル、トリフルオロ酢酸ビニル、プロピオン酸ビニル、酪酸ビニル、カプリン酸ビニル、ラウリル酸ビニル、バーサティック酸ビニル、パルミチン酸ビニル、ステアリン酸ビニル等が単独又は併用で用いられるが、実用上は酢酸ビニルが好適である。
【００１２】
また、本発明においては、本発明の目的を阻害しない範囲において、他の単量体を０．５〜１０モル％程度共重合させることも可能で、かかる単量体としては、例えばプロピレン、イソブチレン、α−オクテン、α−ドデセン、α−オクタデセン等のオレフィン類、アクリル酸、メタクリル酸、クロトン酸、マレイン酸、無水マレイン酸、イタコン酸等の不飽和酸類あるいはその塩あるいはモノ又はジアルキルエステル等、アクリロニトリル、メタアクリロニトリル等のニトリル類、アクリルアミド、メタクリルアミド等のアミド類、エチレンスルホン酸、アリルスルホン酸、メタアリルスルホン酸等のオレフィンスルホン酸あるいはその塩、アルキルビニルエーテル類、Ｎ−アクリルアミドメチルトリメチルアンモニウムクロライド、アリルトリメチルアンモニウムクロライド、ジメチルジアリルアンモニウムクロリド、ジメチルアリルビニルケトン、Ｎ−ビニルピロリドン、塩化ビニル、塩化ビニリデン、ポリオキシエチレン（メタ）アリルエーテル、ポリオキシプロピレン（メタ）アリルエーテルなどのポリオキシアルキレン（メタ）アリルエーテル、ポリオキシエチレン（メタ）アクリレート、ポリオキシプロピレン（メタ）アクリレート等のポリオキシアルキレン（メタ）アクリレート、ポリオキシエチレン（メタ）アクリルアミド、ポリオキシプロピレン（メタ）アクリルアミド等のポリオキシアルキレン（メタ）アクリルアミド、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミン、ポリオキシプロピレンアリルアミン、ポリオキシエチレンビニルアミン、ポリオキシプロピレンビニルアミン、３，４−ジアセトキシ−１−ブテン、ビニルエチルカーボネート、酢酸イソプロペニル等を挙げることができる。
【００１３】
重合（あるいは共重合）を行うに当たっては、特に制限はなく公知の重合方法が任意に用いられるが、通常は、メタノール、エタノールあるいはイソプロピルアルコール等のアルコールを溶媒とする溶液重合が実施される。勿論、乳化重合、懸濁重合も可能である。
また、重合反応は、アゾビスイソブチロニトリル、過酸化アセチル、過酸化ベンゾイル、過酸化ラウロイルなどの公知のラジカル重合触媒を用いて行われ、反応温度は３５℃〜200℃（さらに好ましくは５０〜８０℃）程度の範囲から選択される。本発明で用いられるポリビニルアルコール系樹脂の１，２−グリコール結合の含有量は、１．２〜３．５モル％、好ましくは、１．５〜３．０モル％ある。通常の重合条件域で製造されるポリビニルアルコール系樹脂中の１，２−グリコール量は、１．５〜１．８モル％程度であるが、ポリビニルアルコール系樹脂を製造する際の重合温度をアップさせることで、１，２−グリコール結合量が増加することは、ポリビニルアルコール系樹脂の融点が低下し、本発明のアロイを調整する場合にポリオレフィン系樹脂との溶融混合時の成形温度を下げることが可能となるので好ましい。
【００１４】
得られたビニルエステル系重合体をケン化するにあたっては、該重合体をアルコール又はアルコール／脂肪酸エステル系混合溶媒に溶解してアルカリ触媒の存在下に行なわれる。アルコールとしては、メタノール、エタノール、ブタノール等が挙げられる。かかる脂肪酸エステル系溶媒としては、酢酸メチル、酢酸エチル、酢酸ブチル等を挙げることができ、他にベンゼンやヘキサン等を併用してもよい。アルコール中の共重合体の濃度は、２０〜５０重量％の範囲から選ばれる。
【００１５】
ケン化触媒としては、水酸化ナトリウム、水酸化カリウム、ナトリウムメチラート、ナトリウムエチラート、カリウムメチラート等のアルカリ金属の水酸化物やアルコラートの如きアルカリ触媒を用いることができる。かかる触媒の使用量はビニルエステル系共重合体に対して１〜１００ミリモル当量にすればよい。なお、場合によっては、塩酸、硫酸、ｐ−トルエンスルホン酸等の酸触媒によりケン化することも可能である。
【００１６】
かくしてポリビニルアルコール系樹脂（Ｂ）が得られるのであるが、本発明では、かかるポリビニルアルコール系樹脂（Ｂ）の平均重合度（ＪＩＳ  Ｋ６７２６に準拠して測定）が５０〜２０００（さらには１００〜1800、特には１００〜1500）のものが好ましく、かかる平均重合度が５０未満では得られるフィルムの機械的強度が低い場合があり、逆に平均重合度が２０００を超えるときは溶融成形性が低下する傾向にあり好ましくない。
【００１７】
また、ポリビニルアルコール系樹脂（Ｂ）のケン化度は、５０モル％以上（さらには７０モル％以上、特には８０モル％以上）が好ましく、かかるケン化度が５０モル％未満では保温性を得るためには多量のポリビニルアルコール系樹脂（Ｂ）を含有させる必要があり、その結果フィルムとしたときの機械的強度や透明性が低下する傾向にあり好ましくない。
【００１８】
本発明の樹脂組成物においては、上記のポリオレフィン系樹脂（Ａ）およびポリビニルアルコール系樹脂またはその組成物（Ｂ）の剪断速度１２２sec−１、２１０℃での溶融粘度をそれぞれηaおよびηbとするとき、その溶融粘度比（ηa／ηb）が０．１〜１．２（さらには０．１〜１．１、特には０．１５〜０．９）であることが必要で、かかる溶融粘度比が０．１未満ではポリビニルアルコール系樹脂の分散粒子径が粗粒化して透明性が低下し、逆に１．２を超えるとポリビニルアルコール系樹脂の分散粒子が流動しやすく、一定方向に配向して引き裂き強度が低下して本発明の目的を達成することはできない。
【００１９】
なお、ポリオレフィン系樹脂（Ａ）の溶融粘度は、重合度等により調整することができ、かかる溶融粘度（剪断速度１２２sec−１、２１０℃で測定）の好ましい範囲は８０〜８４００Ｐａ・ｓで、かかる溶融粘度が８０Ｐａ・ｓ未満では得られるフィルムの機械的強度が低下するおそれがあり、逆に８４００Ｐａ・ｓを超えると押出成形性の低下を招いて好ましくない。
【００２０】
また、ポリビニルアルコール系樹脂またはその組成物（Ｂ）の溶融粘度（剪断速度１２２sec−１、２１０℃で測定）の好ましい範囲は、８００〜７０００Ｐａ・ｓであり、かかる溶融粘度が８００Ｐａ・ｓ未満では得られるフィルムの引き裂き強度が低下する傾向にあり、逆に７０００Ｐａ・ｓを超えると得られるフィルムの透明性やフィルム成形時の押出し成形性が低下する傾向にあり好ましくない。
【００２１】
かかるポリビニルアルコール系樹脂（Ｂ）の溶融粘度は、重合度、無機フィラー（Ｄ）や可塑剤（Ｅ）の添加等により調整することができ、本発明においては、ポリビニルアルコール系樹脂に無機フィラー（Ｄ）や可塑剤（Ｅ）を含有させることが溶融粘度比の調整の点で好ましい。
【００２２】
かかる無機フィラー（Ｄ）は、ポリビニルアルコール系樹脂（Ｂ）の溶融粘度を上げる目的で使用することができ、かかる無機フィラー（Ｄ）としては、タルク、クレー、モンモリロナイト、炭酸カルシウム、ガラスビーズ、ガラス繊維、雲母等を挙げることができ、その添加量は、ポリビニルアルコール系樹脂（Ｂ）に対して、０．０１〜２０重量％（さらには０．１〜２０重量％、特には１〜２０重量％、殊に５〜１５重量％）とすることが好ましく、かかる添加量が０．０１重量％未満では増粘効果や補強効果に乏しく、逆に２０重量％を超えると得られるフィルムの機械的強度やフィルム成形時の成形性が低下する傾向にあり好ましくない。
【００２３】
また、可塑剤（Ｅ）は、ポリビニルアルコール系樹脂（Ｂ）の溶融粘度を下げる目的で使用することができ、かかる可塑剤（Ｅ）としては、エチレングリコール、グリセリン、ヘキサンジオール等の脂肪族多価アルコール、ソルビトール、マンニトール、ペンタエリスリトール等の糖アルコールなどを挙げることができ、その添加量は、ポリビニルアルコール系樹脂１００重量部に対して、０．０１〜３０重量部（さらには０．０１〜２０重量部、特には５〜１５重量部）とすることが好ましく、かかる添加量が０．０１重量部未満では可塑効果に乏しく、逆に３０重量部を超えると得られるフィルムの機械的強度が低下したり、可塑剤がブリードアウトして好ましくない。
【００２４】
本発明に用いる変性ポリオレフィン系樹脂（Ｃ）としては、酸変性ポリオレフィン系樹脂、ナイロングラフト変性ポリオレフィン系樹脂、部分ケン化のエチレン−酢酸ビニル共重合体（酢酸ビニル含有量３〜５０モル％、ＯＨ基含有量２〜１０モル％）等を挙げることができるが、本発明においては酸変性ポリオレフィン系樹脂やナイロングラフト変性ポリオレフィン系樹脂等を用いることが好ましく、さらには酸変性ポリオレフィン系樹脂が好ましい。
【００２５】
かかる酸変性ポリオレフィン系樹脂としては、上述のポリオレフィン系樹脂（Ａ）を不飽和カルボン酸又はそのエステルが共重合や付加反応やグラフト反応等により化学的に結合して得られたカルボキシル基を含有するもので、かかる不飽和カルボン酸としては、アクリル酸、メタクリル酸、クロトン酸等のエチレン性不飽和モノカルボン酸、マレイン酸、フマール酸、イタコン酸等の不飽和ジカルボン酸またはその無水物やハーフエステルなどを挙げることができ、かかるカルボキシル基は金属（ナトリウム、カリウム、カルシウム、マグネシウム等）塩でもよい。なお、変性されるポリオレフィン系樹脂としては制限はないが、エチレン-酢酸ビニル共重合体（特に酢酸ビニル含有量５〜５０重量％）を用いることが好ましい。
【００２６】
このときの酸変性量は特に制限はないが、０．０１〜１０重量％（さらには０．１〜５重量％、特には０．２〜２重量％）とすることが好ましく、かかる変性量が０．０１重量％未満では、得られる樹脂組成物の相溶性が低下したり、逆に１０重量％を超えるとフィルム成形時の成形性、透明性、熱安定性等が低下したり、得られるフィルムの透明性が低下したりする傾向にあり好ましくない。
【００２７】
上記のナイロングラフト変性ポリオレフィン系樹脂は、ポリオレフィン系樹脂にエチレン性不飽和カルボン酸又はその誘導体をグラフト反応させ、更に該カルボン酸又はその誘導体とポリアミドを反応させてなるグラフト重合体で、該グラフト重合体はポリオレフィン系樹脂を適当な溶媒に溶解又は懸濁させ、あるいは溶融状態で過酸化物やジアゾ系の開始剤でポリオレフィン系樹脂鎖を活性化して、これにエチレン性不飽和カルボン酸又はその誘導体をグラフト重合させて重合体を得、該重合体とポリアミドを溶融状態で混合することによって製造することができる。
【００２８】
上記におけるポリオレフィン系樹脂としては直鎖状低密度・低密度・高密度ポリエチレン、アイオノマー、エチレン−プロピレン共重合体、結晶性ポリプロピレン、ポリブテン、エチレン−酢酸ビニル共重合体、エチレン−アクリル酸エステル共重合体などがあげられる。特に直鎖状低密度ポリエチレン、低密度ポリエチレン、中密度ポリエチレン、高密度ポリエチレン、エチレン−プロピレン共重合体、エチレン−酢酸ビニル共重合体、結晶性ポリプロピレンが実用的に重要である。
【００２９】
かかる幹ポリマーにグラフトさせるエチレン性不飽和カルボン酸又はその誘導体とはアクリル酸、メタクリル酸、クロトン酸、マレイン酸、フマール酸、イタコン酸などの不飽和カルボン酸或はこれらの無水物、半エステル等をいう。又、ポリアミドはラクタムの重付加やアミノカルボン酸の重縮合、ジアミンとジカルボン酸の重縮合等、周知の方法で製造される。
【００３０】
上記ポリアミド原料としては具体的に、ε−カプロラクタム、エナントラクタム、カプリルラクタム、ラウリルラクタム、α−ピロリドン、α−ピペリドンのようなラクタム類、６−アミノカプロン酸、７−アミノヘプタン酸、９−アミノノナン酸、１１−アミノウンデカン酸のようなω−アミノ酸類、アジピン酸、グルタル酸、ピメリン酸、スペリン酸、アゼライン酸、セバシン酸、ウンデカンジオン酸、ドデカジオン酸、ヘキサデカジオン酸、ヘキサデセンジオン酸、エイコサンジオン酸、エイコサジエンジオン酸、ジグリコール酸、２,２,４−トリメチルアジピン酸、キシリレンジカルボン酸、１,４−シクロヘキサンジカルボン酸、テレフタル酸、イソフタル酸のような二塩基酸類、ヘキサメチレンジアミン、テトラメチレンジアミン、ノナメチレンジアミン、ウンデカメチレンジアミン、ドデカメチレンジアミン、２,２,４（又は２,４,４）−トリメチルヘキサメチレンジアミン、ビス−（４,４'−アミノシクロヘキシル）メタン、メタキシリレンジアミンのようなジアミン類などが挙げられる。又、分子量の調節の目的でラウリルアミン、オレイルアミン等のモノアミンも適宜使用し得る。
【００３１】
グラフト重合体の製造の際にはブラベンダー、バスブレンダー、単軸スクリュー押出機、ウェーナー及びフライデラー型２軸押出機等が使用される。使用するポリオレフィン系樹脂の重合度は３５０〜４５０００、好ましくは５００〜１００００程度のものが選ばれる。メルトインデックス（２３０℃、荷重２１６０ｇ）としては０.１〜５０ｇ／１０分程度が実用的である。
【００３２】
ポリオレフィン系樹脂とエチレン性不飽和カルボン酸又はその誘導体との反応比率は重量比換算で１００／０.０５〜１００／１０、好ましくは１００／０.３〜１００／３である。１００／０.０５未満では相溶性改善効果が不充分となり１００／１０を超えると成形加工時の増粘が著しくなり実用性に乏しい。又、ポリアミドの重合度は３０００以下、好ましくは、２０００以下、特に好ましくは５０〜１０００程度が実用的であり、その反応比率はカルボキシル基当たり０.０１〜１モル、好ましくは０.０５〜０.９モルが望ましい。又、上記グラフト重合体には必要に応じてポリアミド等他の樹脂を更に添加しても良い。
【００３３】
本発明の樹脂組成物は、上記の（Ａ）〜（Ｃ）を含有してなるものでその含有割合については特に制限はないが、（Ｂ）の含有量を（Ａ）１００重量部に対して５〜１００重量部（さらには５〜７０重量部、特には１０〜６０重量部、殊に２０〜５０重量部）とすることが好ましく、かかる含有割合が５重量部未満では保温性が低下し、逆に１００重量部を超えるとフィルムにするときの成形性や得られるフィルムの透明性が低下する傾向にあり好ましくない。
【００３４】
また、（Ｃ）の含有量は、（Ａ）及び（Ｂ）の合計量（Ａ＋Ｂ）１００重量部に対して０．１〜５０重量部（さらには０．５〜４０重量部、特には１〜３０重量部、殊に１〜１５重量部）とすることが好ましく、かかる含有割合が０．１重量部未満では樹脂組成物の相溶性が低下して得られるフィルムの透明性や機械的強度が低下したり、逆に５０重量部を超えるとフィルムにするときの成形性や得られるフィルムの透明性が低下したりする傾向にあり好ましくない。
【００３５】
また、（Ａ）〜（Ｃ）を含有してなる樹脂組成物を得るに当たっては、各成分の混合方法として二軸押出機等の一般的な公知の混合機を用いることができ、特に限定はされず、具体的な混合方法としては、（Ａ）〜（Ｃ）を一括混合し溶融する方法、又は、サイドフィード法を用いて、溶融物（Ａ）と溶融物（Ｂ＋Ｃ）、或いは溶融物（Ａ）と固形物（Ｂ＋Ｃ）、溶融物（Ａ＋Ｂ）と溶融物（Ｃ）又は溶融物（Ａ＋Ｃ）と固形物（Ｂ）を混合溶融する方法等が挙げられる。
なお、後述する無機フィラー類（Ｄ）、可塑剤（Ｅ）をさらに含有させるときには、溶融物（Ａ＋Ｄ）と溶融物（Ｂ＋Ｃ）、溶融物（Ａ＋Ｄ）と固形物（Ｂ＋Ｃ）、溶融物（Ａ）と溶融物（Ｂ＋Ｃ）と（Ｄ）又は溶融物（Ａ）と固形物（Ｂ＋Ｃ＋Ｄ）、溶融物（Ａ）と溶融物（Ｂ＋Ｃ+Ｅ）、溶融物（Ａ）と固形物（Ｂ＋Ｃ＋Ｅ）、溶融物（Ａ）と固形物（Ｂ＋Ｃ＋Ｅ）、溶融物（Ａ）と溶融物（Ｂ＋Ｃ＋Ｄ＋Ｅ）、溶融物（Ａ）と固形物（Ｂ＋Ｃ＋Ｄ＋Ｅ）を混合溶融する方法等が挙げられる。
【００３６】
混合方法のより具体的な方法としては、メルトサイドフィード法及びソリッドサイドフィード法を用いてもよい。前者のメルトサイドフィード法とは、樹脂組成物成分の一方を溶融状態にしておき、それに他の成分を溶融状態で溶融混合する成形方法で、例えば（Ａ）を二軸押出機により溶融温度１８０〜２５０℃程度で加熱溶融させた後、該二軸押出機のサイド供給口から溶融温度１８０〜２８０℃程度で加熱溶融させた（Ｂ）と（Ｃ）を供給し、均一な組成物となるように混練する方法が挙げられる。
【００３７】
該方法は（Ａ）と（Ｂ＋Ｃ）の溶融粘度の差が大きいときには特に有用な方法である。後者のソリッドサイドフィード法の例としては、樹脂組成物成分の内で成分（Ａ）を溶融状態にしておき、それに成分（Ｂ）を固形状態で加えた後に溶融混合する方法で、例えば（Ａ＋Ｃ）を二軸押出機により溶融温度１８０〜２５０℃程度で加熱溶融させた後、該二軸押出機のサイド供給口から（Ｂ）を定量フィーダーにより供給し、該押出機内で均一な組成物となるように混練する方法が挙げられる。
【００３８】
なお、本発明においては、上記の樹脂組成物を得るにあたって、予めニ軸押出機等の公知の混合機を用いて成分（Ｂ）及び（Ｃ）を高濃度に含有するマスターバッチペレットを作製しておいて、その後成分（Ａ）とをリボンブレンダー、ナウターミキサー、ヘンシェルミキサー等で予備混合し、二軸押出機等の混合機を用いて溶融混練するマスターバッチ方式が、本発明の透明性をさらに向上させることができて好ましい。このときのマスターバッチペレット中の成分（Ａ）の含有割合については特に制限はないが、成分（Ｂ）及び（Ｃ）の合計量に対して０〜６５重量％（さらには０〜４０重量％、特には０〜３０重量％）が好ましく、かかる成分（Ａ）の含有割合が６５重量％を超えると透明性の向上効果が得られない虞があり好ましくない。本発明においては、かかるマスターバッチ方式を採用することで、上記以外にも、作業性やコストの面でもメリットがあるものである。
【００３９】
かくして本発明の樹脂組成物が得られるのであるが、本発明においてはさらに無機化合物として、Ｍｇ、Ａｌ、Ｃａ及びＳｉの少なくとも一つの原子を含む無機酸化物、無機水酸化物、ハイドロタルサイト類などを含有させることが保温性のさらなる向上の点で好ましい。
【００４０】
具体的には、ＳｉＯ２、Ａｌ２Ｏ３、ＭｇＯ、ＣａＯ等の無機酸化物、Ａｌ（ＯＨ）３、Ｍｇ（ＯＨ）２、Ｃａ（ＯＨ）２等の無機水酸化物及び式Ｍ２＋1-XＡｌＸ（ＯＨ）２（Ａn-）x/n・ｍＨ2Ｏ〔式中Ｍ２＋はＭｇ、Ｃａ、またはＺｎの二価金属であり、Ａn-はＣｌ-、Ｂｒ-、Ｉ-、ＮＯ32-、ＣｌＯ４-、ＳＯ42-、ＣＯ22-、ＳｉＯ３2-、ＨＰＯ４2-、ＨＢＯ３2-、ＰＯ４2-等のアニオンであり、Ｘは０＜Ｘ＜０．５の条件を満足する数値であり、ｍは０≦ｍ≦２の条件を満足する数値である。〕で表わされるハイドロタルサイト類などが挙げられる。これらの中でも特にハイドロタルサイト類が好ましい。
【００４１】
かかる無機化合物の含有割合は特に限定されないが、樹脂組成物全体に対して１〜２０重量％（さらには１〜１８重量％、特には２〜１５重量％）とすることが好ましく、かかる含有割合が１重量％未満では含有効果に乏しく、逆に２０重量％を超えると得られるフィルムの機械的強度やフィルムの成形性が低下する傾向にあり好ましくない。
【００４２】
無機化合物の混合方法については、上記の（Ａ）〜（Ｃ）の混合方法において、（Ｂ）に準じて混合すればよい。
【００４３】
上記の無機化合物以外にも本発明の目的を阻害しない範囲において、飽和脂肪族アミド（例えばステアリン酸アミド等）、不飽和脂肪酸アミド（例えばオレイン酸アミド等）、ビス脂肪酸アミド（例えばエチレンビスステアリン酸アミド等）、脂肪酸金属塩（例えばステアリン酸カルシウム、ステアリン酸マグネシウム、ステアリン酸亜鉛等）、低分子量ポリオレフィン（例えば分子量５００〜１０,０００程度の低分子量ポリエチレン、又は低分子量ポリプロピレン等）などの滑剤、有機酸（例えば酢酸、プロピオン酸、ステアリン酸等）、無機酸（例えばホウ酸、リン酸等）、酸素吸収剤（例えば還元鉄粉類、亜硫酸カリウム、アスコルビン酸、ハイドロキノン、没食子酸など）、熱安定剤、光安定剤、アミド基を含有しない酸化防止剤、紫外線吸収剤、着色剤、帯電防止剤、界面活性剤、抗菌剤、アンチブロッキング剤、スリップ剤、充填材、他樹脂（例えばポリエステル等）などを配合しても良い。
【００４４】
かくして得られた本発明の樹脂組成物は、成形性に優れ、フィルム等に成形したときの保温性、透明性、耐衝撃性等に優れるもので、かかるフィルム成形について以下に説明する。
【００４５】
本発明の樹脂組成物を用いてフィルム（単層）を成形するにあたっては特に制限はなく、単軸あるいは二軸押出機を用いて溶融押出成形することによりフィルムを得ることができる。この時の溶融温度としては１５０〜２５０℃の範囲から選択することができる。
また、得られるフィルムの厚みとしては特に制限はないが、１０〜５００μｍ（さらには１０〜３００μｍ、特には１５〜１５０μｍ）とすることが好ましく、かかる厚みが１０μｍ未満では機械的強度に乏しく、逆に５００μｍを超えると透明性が低下したり、伸張性が低下したりして好ましくない。
【００４６】
また、本発明の樹脂組成物は上記の如き単層フィルムだけでなく、多層フィルムとすることも可能で、かかる多層フィルム（積層体）は、本発明の樹脂組成物の片面又は両面に、他の基材（熱可塑性樹脂等）を積層すればよく、積層方法としては、例えば本発明の樹脂組成物の成形フィルムに他の基材を溶融押出ラミネートする方法、逆に他の基材に該樹脂組成物を溶融押出ラミネートする方法、該樹脂組成物と他の基材とを共押出する方法、該樹脂組成物の成形フィルムや成形シートと他の基材とを有機チタン化合物、イソシアネート化合物、ポリエステル系化合物、ポリウレタン化合物等の接着剤を用いてドライラミネートする方法等が挙げられる。上記の溶融押出し時の溶融成形温度は、１５０〜３００℃の範囲から選ぶことが多い。
【００４７】
かかる他の基材としては、熱可塑性樹脂が有用で、具体的には、直鎖状低密度ポリエチレン、低密度ポリエチレン、超低密度ポリエチレン、中密度ポリエチレン、高密度ポリエチレン、エチレン−酢酸ビニル共重合体、アイオノマー、エチレン−プロピレン（ブロック又はランダム）共重合体、エチレン−アクリル酸共重合体、エチレン−アクリル酸エステル共重合体、エチレン−メタクリル酸共重合体、エチレン−メタクリル酸エステル共重合体、ポリプロピレン、プロピレン−α−オレフィン（炭素数４〜２０のα−オレフィン）共重合体、ポリブテン、ポリペンテン、ポリメチルペンテン等のオレフィンの単独又は共重合体、或いはこれらのオレフィンの単独又は共重合体を不飽和カルボン酸又はそのエステルでグラフト変性したものなどの広義のポリオレフィン系樹脂、ポリエステル系樹脂、ポリアミド系樹脂（共重合ポリアミドも含む）、ポリ塩化ビニル、ポリ塩化ビニリデン、アクリル系樹脂、ポリスチレン系樹脂、ビニルエステル系樹脂、ポリエステルエラストマー、ポリウレタンエラストマー、塩素化ポリエチレン、塩素化ポリプロピレン、芳香族または脂肪族ポリケトン、更にこれらを還元して得られるポリアルコール類、エチレン−酢酸ビニル共重合体ケン化物等が挙げられるが、積層体の特性（特に強度と外観）等の実用性の点から、ポリプロピレン、エチレン−プロピレン（ブロック又はランダム）共重合体、ポリアミド、ポリエチレン、エチレン−酢酸ビニル共重合体、ポリスチレン、ポリエチレンテレフタレート（ＰＥＴ）、ポリエチレンナフタレート（ＰＥＮ）が好ましく用いられ、特に延伸性、透明性、柔軟性に優れたポリプロピレン、エチレン−プロピレン（ブロック又はランダム）共重合体、ポリエチレン、ポリアミド、エチレン−酢酸ビニル共重合体ケン化物が好ましい。
【００４８】
さらに、本発明の樹脂組成物のフィルム等の成形物に他の基材を押出コートしたり、他の基材のフィルム、シート等を接着剤を用いてラミネートする場合、かかる基材としては、前記の熱可塑性樹脂以外に任意の基材（紙、金属箔、一軸又は二軸延伸プラスチックフィルム又はシートおよびその無機物蒸着物、織布、不織布、金属綿状、木質等）が使用可能である。
【００４９】
積層体の層構成は、本発明の樹脂組成物の層をａ（ａ１、ａ２、・・・）、他の基材、例えば熱可塑性樹脂層をｂ（ｂ１、ｂ２、・・・）とするとき、フィルム、シート、ボトル状であれば、ａ／ｂの二層構造のみならず、ｂ／ａ／ｂ、ａ／ｂ／ａ、ａ１／ａ２／ｂ、ａ／ｂ１／ｂ２、ｂ２／ｂ１／ａ／ｂ１／ｂ２、ｂ２／ｂ１／ａ／ｂ１／ａ／ｂ１／ｂ２等任意の組合せが可能であり、さらには、少なくとも樹脂組成物と熱可塑性樹脂の混合物からなるリグラインド層をＲとするとき、ｂ／Ｒ／ａ、ｂ／Ｒ／ａ／ｂ、ｂ／Ｒ／ａ／Ｒ／ｂ、ｂ／ａ／Ｒ／ａ／ｂ、ｂ／Ｒ／ａ／Ｒ／ａ／Ｒ／ｂ等とすることも可能であり、フィラメント状ではａ、ｂがバイメタル型、芯（ａ）−鞘（ｂ）型、芯（ｂ）−鞘（ａ）型、或いは偏心芯鞘型等任意の組合せが可能である。
【００５０】
なお、上記の層構成において、エチレン−酢酸ビニル共重合体ケン化物やポリアミド等と積層するときには、必要に応じてそれぞれの層間には、接着性樹脂層を設けることができ、かかる接着性樹脂としては、種々のものを使用することもでき、延伸性に優れた積層体が得られる点で好ましく、ｂの樹脂の種類によって異なり一概に言えないが、不飽和カルボン酸またはその無水物をオレフィン系重合体（上述の広義のポリオレフィン系樹脂）に付加反応やグラフト反応等により化学的に結合させて得られたカルボキシル基を含有する変性オレフィン系重合体を挙げることができ、具体的には、無水マレイン酸グラフト変性ポリエチレン、無水マレイン酸グラフト変性ポリプロピレン、無水マレイン酸グラフト変性エチレン−プロピレン（ブロック又はランダム）共重合体、無水マレイン酸グラフト変性エチレン−エチルアクリレート共重合体、無水マレイン酸グラフト変性エチレン−酢酸ビニル共重合体等から選ばれた１種または２種以上の混合物が好適なものとして挙げられる。このときの、熱可塑性樹脂に含有される不飽和カルボン酸又はその無水物の量は、０．００１〜３重量％が好ましく、さらに好ましくは０．０１〜１重量％、特に好ましくは０．０３〜０．５重量％である。該変性物中の変性量が少ないと、接着性が不充分となることがあり、逆に多いと架橋反応を起こし、成形性が悪くなることがあり好ましくない。またこれらの接着性樹脂には、他のエチレン−酢酸ビニル共重合体ケン化物、ポリイソブチレン、エチレン−プロピレンゴム等のゴム・エラストマー成分、さらにはｂ層の樹脂等をブレンドすることも可能である。特に、接着性樹脂の母体のポリオレフィン系樹脂と異なるポリオレフィン系樹脂をブレンドすることにより、接着性が向上することがあり有用である。
【００５１】
積層体の各層の厚みは、層構成、ｂの種類、用途や容器形態、要求される物性などにより一概に言えないが、通常は、ａ層は５〜５０００μｍ（さらには１０〜１０００μｍ）、ｂ層は１０〜５０００μｍ（さらには３０〜１０００μｍ）、接着性樹脂層は５〜４００μｍ（さらには１０〜１５０μｍ）程度の範囲から選択される。ａ層が５μｍ未満では保温性や機械的強度が低下する傾向にあり、またその厚み制御が不安定となり、逆に５０００μｍを超えると経済的でなく好ましくなく、またｂ層が１０μｍ未満では剛性が不足し、逆に５０００μｍを超えると重量が大きくなり、かつ経済的でなく好ましくなく、接着性樹脂層が５μｍ未満では層間接着性が不足し、またその厚み制御が不安定となり、逆に４００μｍを超えると重量が大きくなり、かつ経済的でなく好ましくない。
【００５２】
該積層体は、そのまま各種形状のものに使用されるが、さらに該積層体の物性を改善したり目的とする任意の容器形状に成形するためには加熱延伸処理を施すことも好ましい。ここで加熱延伸処理とは、熱的に均一に加熱されたフィルム、シート、パリソン状の積層体をチャック、プラグ、真空力、圧空力、ブローなどにより、カップ、トレイ、チューブ、ボトル、フィルム状に均一に成形する操作を意味し、かかる延伸については、一軸延伸、二軸延伸のいずれであってもよく、できるだけ高倍率の延伸を行ったほうが物性的に良好で、延伸時にピンホールやクラック、延伸ムラや偏肉、デラミ等の生じない、ガスバリア性に優れた延伸成形物が得られる。
【００５３】
延伸方法としては、ロール延伸法、テンター延伸法、チューブラー延伸法、延伸ブロー法、真空成形、圧空成形、真空圧空成形等のうち延伸倍率の高いものも採用できる。二軸延伸の場合は同時二軸延伸方式、逐次二軸延伸方式のいずれの方式も採用できる。延伸温度は６０〜１７０℃、好ましくは８０〜１６０℃程度の範囲から選ばれる。
【００５４】
延伸が終了した後、次いで熱固定を行うことも好ましい。熱固定は周知の手段で実施可能であり、上記延伸フィルムを緊張状態を保ちながら５０〜１７０℃、好ましくは７０〜１６０℃で２〜６００秒間程度熱処理を行う。
【実施例】
【００５５】
以下に実施例を挙げて本発明をさらに詳しく説明する。
なお、例中「％」、「部」とあるのは特に断りのない限り重量基準である。
【００５６】
実施例１
酢酸ビニル含有量１５％のエチレン−酢酸ビニル共重合体（Ａ）〔剪断速度１２２sec−１、２１０℃での溶融粘度（ηa）は１０００Ｐａ・ｓ〕８０部、ポリビニルアルコール系樹脂組成物〔ケン化度９２．５モル％、平均重合度１０００のポリビニルアルコール１００部とグリセリン（Ｅ）１０部の組成物、剪断速度１２２sec−１、２１０℃での溶融粘度（ηｂ）は４５００Ｐａ・ｓ〕（Ｂ）２０部及び無水マレイン酸変性エチレン−酢酸ビニル共重合体〔マレイン酸含有量０．８％、酢酸ビニル含有量２８％〕（Ｃ）１０部をドライブレンドした後、２２５℃で溶融混合して、本発明の樹脂組成物〔剪断速度１２２sec−１、２１０℃での溶融粘度比（ηa／ηｂ）は０．２２〕を得た。
【００５７】
得られた樹脂組成物を用いて以下の要領で単軸押出機によりフィルム（厚み２５μｍ）を成形した。
［単軸押出機による製膜条件］
スクリュー内径      ４０ｍｍ
Ｌ／Ｄ              ２８
スクリュー圧縮比    ３．２
Ｔダイ              コートハンガータイプ
ダイ巾              ４５０ｍｍ
押出温度            Ｃ１：１９０℃      Ｈ：２１０℃
Ｃ２：２１０℃      Ｄ：２１０℃
Ｃ３：２２０℃
Ｃ４：２２５℃
【００５８】
上記の条件で７２時間のロングラン成形を行って、最終的に得られたフィルムの外観を以下の基準で目視観察して成形性の評価とした。
（成形性）
○・・・表面荒れがなく、ゲルの発生も認められない
×・・・表面荒れが発生し、ゲルも認められる
【００５９】
また、上記で得られたフィルムの保温性、透明性及び引き裂き強度を以下の要領で評価した。なお、透明性及び引き裂き強度には、厚さ６５μｍのフィルムを成形して評価に用いた。
（保温性）
特公平２−４１４１０号公報に開示のデュワービンを用いた保温性能の評価方法に従い、得られたフィルムの遠赤外線の透過量を、アルミニウム板を１００とし、ブランク状態を０として測定し、エチレン−酢酸ビニル共重合体（ＥＶＡ；酢酸ビニル含有量１５％）フィルム（厚さ２５μｍ）のそれとの比較を行って、以下の基準で評価した。
○・・・透過量がＥＶＡフィルムの２倍以上
△・・・            〃        の１．５倍以上２倍未満
×・・・            〃        の１．５倍未満
【００６０】
（透明性）
得られたフィルムの内部ヘイズをヘイズメータで測定して、以下の基準で評価した。
◎・・・内部ヘイズが５未満
○・・・    〃    が５以上１０未満
△・・・    〃    が１０以上３０未満
×・・・    〃    が３０以上
【００６１】
（引き裂き強度）
得られたフィルムを用いて、ＪＩＳ  Ｋ７１２８  Ｂ法（エルメンドルフ法）に準じて引裂試験機（安田精機製作所社製「エルメンドルフ引裂試験機」）で振り子エネルギー６．８８ｋｇｆ・ｃｍで引き裂き強度（Ｎ）を測定して、以下の基準で評価した。
○・・・引き裂き強度がＥＡＶ単体フィルムの１．５倍以上
△・・・                〃              と同等以上１．５倍未満
×・・・                〃              と同等未満
【００６２】
実施例２
実施例１において、ポリビニルアルコール系樹脂組成物（Ｂ）のグリセリン（Ｅ）の配合量を１５部とした以外は同様に樹脂組成物を得て、同様にフィルムを成形して同様に評価を行った。
なお、このときのポリビニルアルコール系樹脂組成物（Ｂ）の剪断速度１２２sec−１、２１０℃での溶融粘度（ηｂ）は２５００Ｐａ・ｓで、本発明の樹脂組成物の剪断速度１２２sec−１、２１０℃での溶融粘度比（ηa／ηｂ）は０．４であった。
【００６３】
実施例３
実施例１において、さらにポリビニルアルコール系樹脂組成物（Ｂ）中のポリビニルアルコール系樹脂１００部に対して炭酸カルシウム（Ｄ）を５部添加した以外は同様に樹脂組成物を得て、同様にフィルムを成形して同様に評価を行った。
なお、このときのポリビニルアルコール系樹脂組成物（Ｂ）の剪断速度１２２sec−１、２１０℃での溶融粘度（ηｂ）は５０００Ｐａ・ｓで、本発明の樹脂組成物の剪断速度１２２sec−１、２１０℃での溶融粘度比（ηa／ηｂ）は０．２であった。
【００６４】
実施例４
実施例１において、ポリビニルアルコール系樹脂組成物（Ｂ）に変えて、ポリビニルアルコール系樹脂〔ケン化度９２．５モル％、平均重合度８８０、剪断速度１２２sec−１、２１０℃での溶融粘度（ηｂ）は５０００Ｐａ・ｓ〕（Ｂ）を用いた以外は同様に樹脂組成物〔剪断速度１２２sec−１、２１０℃での溶融粘度比（ηa／ηｂ）は０．２〕を得て同様にフィルムを成形して、同様に評価を行った。
【００６５】
実施例５
実施例１において、ポリビニルアルコール系樹脂として、ポリビニルアルコール系樹脂〔ケン化度９２．５モル％、平均重合度６５０、剪断速度１２２sec−１、２１０℃での溶融粘度（ηｂ）は１１００Ｐａ・ｓ〕（Ｂ）を用いた以外は同様に樹脂組成物〔剪断速度１２２sec−１、２１０℃での溶融粘度比（ηa／ηｂ）は０．９〕を得て同様にフィルムを成形して、同様に評価を行った。
【００６６】
実施例６
実施例５において、ポリビニルアルコール系樹脂組成物（Ｂ）のグリセリン（Ｅ）の配合量を２０部とした以外は同様に樹脂組成物を得て、同様にフィルムを成形して同様に評価を行った。
なお、このときのポリビニルアルコール系樹脂組成物（Ｂ）の剪断速度１２２sec−１、２１０℃での溶融粘度（ηｂ）は８７０Ｐａ・ｓで、本発明の樹脂組成物の剪断速度１２２sec−１、２１０℃での溶融粘度比（ηa／ηｂ）は１．１５であった。
【００６７】
実施例７
実施例１において、酢酸ビニル含有量１５％のエチレン−酢酸ビニル共重合体（Ａ）として〔剪断速度１２２sec−１、２１０℃での溶融粘度（ηa）は７００Ｐａ・ｓ〕ポリビニルアルコール系樹脂として、ケン化度９２．５モル％、平均重合度１６００のポリビニルアルコールを用いた以外は同様に樹脂組成物を得て同様にフィルムを成形して、同様に評価を行った。
なお、このときのポリビニルアルコール系樹脂組成物（Ｂ）の剪断速度１２２sec−１、２１０℃での溶融粘度（ηｂ）は５８００Ｐａ・ｓで、本発明の樹脂組成物の剪断速度１２２sec−１、２１０℃での溶融粘度比（ηa／ηｂ）は０．１２であった。
【００６８】
実施例８
実施例１において無水マレイン酸変性エチレン−酢酸ビニル共重合体に変えて、ナイロングラフト変性された無水マレイン酸変性低密度ポリエチレン〔ナイロン−６／６６と無水マレイン酸変性超低密度ポリエチレンを２４０℃で溶融混合してナイロン−６／６６を２％グラフトさせたもの、マレイン酸含有量０．８％〕（Ｃ）を用いた以外は同様に樹脂組成物を得て、同様にフィルムを成形して同様に評価を行った。
【００６９】
実施例９
実施例１において、予めポリビニルアルコール系樹脂組成物〔ケン化度９２．５モル％、平均重合度１０００のポリビニルアルコール１００部とグリセリン（Ｅ）１０部の組成物〕（Ｂ）２０部、無水マレイン酸変性エチレン−酢酸ビニル共重合体〔マレイン酸含有量０．８％、酢酸ビニル含有量２８％〕（Ｃ）１０部を溶融混合してマスターバッチペレットを作製した後、酢酸ビニル含有量１５％のエチレン−酢酸ビニル共重合体（Ａ）８０部とドライブレンドして、その後溶融混合して樹脂組成物を得た以外は、同様にフィルムを成形して同様に評価を行った。
【００７０】
実施例１０
実施例１において、予めポリビニルアルコール系樹脂〔ケン化度９１．０モル％、平均重合度１０００のポリビニルアルコール〕（Ｂ）５５部、無水マレイン酸変性エチレン−酢酸ビニル共重合体〔マレイン酸含有量０．８％、酢酸ビニル含有量２８％〕（Ｃ）２５部、酢酸ビニル含有量１５％のエチレン−酢酸ビニル共重合体（Ａ）２０部を溶融混合してマスターバッチペレットを作製した後、そのマスターバッチペレット１００部に対して酢酸ビニル含有量１５％のエチレン−酢酸ビニル共重合体（Ａ）を２００部の割合となるようにドライブレンドして、その後溶融混合して樹脂組成物を得た以外は同様にフィルムを成形し、同様に評価を行った。
【００７１】
実施例１１
実施例１において、予めポリビニルアルコール系樹脂組成物〔ケン化度８９．０モル％、平均重合度８００のポリビニルアルコール１００部とＤ−ソルビトール（Ｅ）５部の組成物〕（Ｂ）５５部、無水マレイン酸変性エチレン−酢酸ビニル共重合体〔マレイン酸含有量０．８％、酢酸ビニル含有量２８％〕（Ｃ）２５部、酢酸ビニル含有量１５％のエチレン−酢酸ビニル共重合体（Ａ）２０部を溶融混合してマスターバッチペレットを作製した後、そのマスターバッチペレット１００部に対して酢酸ビニル含有量１５％のエチレン−酢酸ビニル共重合体（Ａ）を２００部の割合となるようにドライブレンドして、その後溶融混合して樹脂組成物を得た以外は同様にフィルムを成形し、同様に評価を行った。
【００７２】
実施例１２
実施例１の樹脂組成物を用いて、樹脂組成物（ａ）、エチレン−酢酸ビニル共重合体〔酢酸ビニル含有量８％、メルトインデックス（ＭＩ）２．０ｇ／１０分（１９０℃）〕（ｂ）及び直鎖状低密度ポリエチレン〔密度０．９２０ｇ／ｃｍ３、メルトインデックス（ＭＩ）２．０ｇ／１０分（１９０℃）〕（ｃ）を共押出多層製膜装置に供給して、（ｂ）／（ａ）／（ｃ）＝２０μｍ／２５μｍ／２０μｍの層厚み構成を有する多層フィルムを得て、成形性及び保温性の評価を同様に行った。
【００７３】
実施例１３
実施例２の樹脂組成物を用いて実施例１２と同様に多層フィルムを得て、同様に評価を行った。
【００７４】
実施例１４
実施例９の樹脂組成物を用いて実施例１２と同様に多層フィルムを得て、同様に評価を行った。
【００７５】
比較例１
実施例１において、ポリビニルアルコール系樹脂（Ｂ）を配合せずに樹脂組成物を得て同様にフィルムを成形して同様に評価を行った。
【００７６】
比較例２
実施例１において、変性ポリオレフィン系樹脂（Ｃ）を配合せずに樹脂組成物を得て同様にフィルムを成形して、同様に評価を行った。
【００７７】
比較例３
実施例１において、ポリビニルアルコール系樹脂（Ｂ）に変えて、エチレン−酢酸ビニル共重合体ケン化物（エチレン含有量４４モル％、ケン化度９８モル％）を用いた以外は同様に樹脂組成物を得て同様にフィルムを成形して、同様に評価を行った。
【００７８】
比較例４
実施例１において、ポリビニルアルコール系樹脂として、ポリビニルアルコール系樹脂〔ケン化度９２．５モル％、平均重合度４００、剪断速度１２２sec−１、２１０℃での溶融粘度（ηｂ）は６７０Ｐａ・ｓ〕（Ｂ）を用いた以外は同様に樹脂組成物〔剪断速度１２２sec−１、２１０℃での溶融粘度比（ηa／ηｂ）は１．４９〕を得て同様にフィルムを成形して、同様に評価を行った。
【００７９】
比較例５
実施例１において、ポリビニルアルコール系樹脂（Ｂ）として、ケン化度９２．５モル％、平均重合度３５００のポリビニルアルコール〔剪断速度１２２sec−１、２１０℃での溶融粘度（ηｂ）は１００００Ｐａ・ｓで、樹脂組成物の剪断速度１２２sec−１、２１０℃での溶融粘度比（ηa／ηｂ）は０．０１となる〕を用いた以外は同様に樹脂組成物を得て同様にフィルムを成形して、同様に評価を行った。
【００８０】
実施例及び比較例の評価結果を表１に示す。
【００８１】
〔表１〕
成形性    保温性    透明性    引き裂き強度      
実施例１    ○        ○        ○           ○
〃  ２    ○        ○        ○           ○
〃  ３    ○        ○        ○           ○
〃  ４    ○        ○        ○           ○
〃  ５    ○        ○        ○           ○
〃  ６    ○        ○        ○           △
〃  ７    ○        ○        △           ○
〃  ８    ○        ○        △           ○
〃  ９    ○        ○        ◎           ○
〃  10    ○        ○        ◎           ○
〃  11    ○        ○        ◎           ○
〃  12    ○        ○        −           −
〃  13    ○        ○        −           −
〃  14    ○        ○        −           −           
比較例１    ○        ×        ○           △
〃  ２    ×        △        ×           ×
〃  ３    ○        ×        ○           ×
〃  ４    ○        ○        ○           ×
〃  ５    ○        ○        △           ×            
【産業上の利用可能性】
【００８２】
本発明の樹脂組成物は、単層フィルムあるいは積層フィルム等に成形して、農業用フィルム、液状加工食品やスープの食品包装、壁紙、防水シート、建築・土木用シート等の用途に用いることができる。